(57)【要約】      （修正有）【課題】基板に高次回折光を発生しない構造で、多層膜フィルタに近い光学特性を実現し、高い信頼性を有し、かつ入射角度依存性の少ない光学フィルタを提供する。【解決手段】所定の波長帯の光を通過させるバンドパス特性を有する光学フィルタにおいて、基板の少なくとも一方の主面側に設けられた微細構造体であって、基板と同一材料で、通過波長帯の下限より小さい周期構造で形成され、材料の屈折率および空間の屈折率を面積比率で比例配分することにより定まる実効屈折率を有する微細構造体とを備え、少なくとも微細構造体の側面が、周期的な凹凸構造を有する。【選択図】図２
2011186096.tif 000002
【特許請求の範囲】
【請求項１】
所定の波長帯の光を通過させるバンドパス特性を有する光学フィルタであって、
基板と、
基板の少なくとも一方の主面側に設けられた微細構造体であって、基板と同一材料で、通過波長帯の下限より小さい周期構造で形成され、材料の屈折率および空間の屈折率を面積比率で比例配分することにより定まる実効屈折率を有する微細構造体とを備え、
少なくとも微細構造体の側面が、周期的な凹凸構造を有することを特徴とする光学フィルタ。
【請求項２】
上記凹凸構造が、上記微細構造体の上面と側面、および上記基板の露出した上面に設けられたことを特徴とする請求項１に記載の光学フィルタ。
【請求項３】
上記凹凸構造の凹部に、充填材が充填されたことを特徴とする請求項１または２に記載の光学フィルタ。
【発明の詳細な説明】
【技術分野】
【０００１】
本発明は、光を透過、又は光の反射を防止する光学部品、例えば、撮影カメラにおいて使用される帯域制限フィルタ、入射光線を透過する窓（光学窓）、レンズ等の光学部品に関する。
【背景技術】
【０００２】
従来の光学フィルタは、屈折率の異なる膜を多層に積層し、主に屈折率、層厚、層数を制御することで透過波長域や減衰率を調節する多層膜フィルタが一般的である（例えば、特許文献１）。また、サブ波長格子（ＳＷＳ: Sub-Wavelength Structure）など、波長以下の周期構造を有する光学素子においては無反射構造に用いており、屈折率変調構造による透過帯域制御を実現するものではない（例えば、特許文献２）。また、同様のＳＷＳにおいては反射低減の用途であり、微細構造による屈折率分布構造を形成し透過帯域制御を行うものではない（例えば、特許文献３）。
【先行技術文献】
【特許文献】
【０００３】
【特許文献１】特開２００８−１１２０３３号公報
【特許文献２】特開２００７−５７６２２号公報
【特許文献３】特開２００８−５８４３８号公報
【発明の概要】
【発明が解決しようとする課題】
【０００４】
近年、撮影装置の高機能化や高効率化の要求が増えており、例えば、撮影装置が取扱う光学波長帯のマルチバンド化という要求がある。ところが、上記のような多層の反射防止膜を光学部品に適用する場合、光学部品の使用環境（例えば、高温、ヒートサイクル）における膜の屈折率や膜の線膨張係数などの材料特性を考慮して、膜の材質を選択する必要がある。その理由は、設計仕様から外れた環境下で使用した場合、反射防止膜の剥離や残留歪み、反射防止膜からの残留ガスの放出といった現象が生じ、その結果、光学部品の長期信頼性を阻害する可能性があるからである。また、バンドパスフィルタとして急峻な波長選択性を付与する場合は、多層膜の層数がさらに増加する。そのため、材料選択範囲がさらに制限され、使用環境条件はより制約されることになる。
【０００５】
本発明の目的は、基板に高次回折光を発生しない構造パラメータを有する微細加工を施して、透過光に対する屈折率分布を構築することによって、従来の多層膜フィルタに近い光学特性を実現し、高い信頼性を有し、かつ入射角度依存性の少ない光学フィルタを提供することである。
【課題を解決するための手段】
【０００６】
本発明は、所定の波長帯の光を通過させるバンドパス特性を有する光学フィルタであって、基板と、基板の少なくとも一方の主面側に設けられた微細構造体であって、基板と同一材料で、通過波長帯の下限より小さい周期構造で形成され、材料の屈折率および空間の屈折率を面積比率で比例配分することにより定まる実効屈折率を有する微細構造体とを備え、少なくとも微細構造体の側面が、周期的な凹凸構造を有することを特徴とする光学フィルタである。
【発明の効果】
【０００７】
本発明によれば、微細構造体の材料および空間の面積比率を調整することによって、材料屈折率と空間屈折率の範囲内で任意の実効屈折率を実現できる。また、微細構造体が通過波長帯の下限より小さい周期構造を有することによって、光が微細構造体を通過する際に回折が生じなくなり、透過光は高次回折光を含まず０次回折光だけになる。その結果、単一材料の使用だけで屈折率分布を構築することが可能になるため、従来の多層膜フィルタに近い光学特性を備え、高い信頼性を有する光学フィルタが実現できる。特に、微細構造体の側面等に凹凸構造を形成することにより、光学フィルタのバンドパス特性への影響を抑えつつ入射角依存性を低減できる。
【図面の簡単な説明】
【０００８】
【図１】本発明の実施の形態にかかる光学フィルタの斜視図である。
【図２】図１の光学フィルタの、Ｉ−Ｉ方向に見た断面図である。
【図３】本発明の実施の形態にかかる光学フィルタの構造パラメータと高次回折光を生じない波長との関係を示すグラフである。
【図４】本発明の実施の形態にかかる光学フィルタの波長と透過率との関係を示すグラフである。
【図５】本発明の実施の形態にかかる光学フィルタの作製工程の断面図である。
【図６】本発明の実施の形態にかかる光学フィルタの作製工程の断面図である。
【図７】本発明の実施の形態にかかる光学フィルタの作製工程の断面図である。
【図８】本発明の実施の形態にかかる光学フィルタの作製工程の断面図である。
【図９】本発明の実施の形態にかかる光学フィルタの作製工程の断面図である。
【図１０】本発明の実施の形態にかかる光学フィルタの作製工程の断面図である。
【図１１】本発明の実施の形態にかかる光学フィルタの作製工程の断面図である。
【図１２】本発明の実施の形態にかかる光学フィルタの作製工程の断面図である。
【図１３】本発明の実施の形態にかかる光学フィルタの作製工程の断面図である。
【図１４】本発明の実施の形態にかかる光学フィルタの作製工程の断面図である。
【発明を実施するための形態】
【０００９】
図１は、全体が１００で表される、本発明の実施の形態にかかる光学フィルタの斜視図である。また、図２は、図１の光学フィルタ１００をＩ−Ｉ方向に見た場合の断面図である。図１では、図２に示す凹部５（凹凸構造）は省略してある。
【００１０】
図１を用いて凹部５を除いた光学フィルタ１００について説明する。光学フィルタ１００は、基板２と、基板２の上面に設けられた上部ブロック１と、基板２の下面に設けられた下部ブロック３とを備える。上部ブロック１および下部ブロック３は、基板２と同一材料で形成された微細な周期構造を備え、基板２に垂直方向（ｚ軸方向）から入射する光に対して、材料の屈折率および空間の屈折率を面積比率で比例配分することにより定まる実効屈折率を有する。
【００１１】
即ち、波長以下の周期構造では、材料の屈折率は空間の面積比率によりその層の実効的な屈折率（ｎｘ）を制御することができる。例えば、空気で満たされた空間の面積比率をｆとすると、この単層の実効屈折率（ｎｘ）は下記式（１）から求めることができる。
【００１２】
【数１】
2011186096.tif 000003
【００１３】
図１では、基板２の両面にブロック１、３をそれぞれ設けた構成を示しているが、基板２の片面だけに上部ブロック１または下部ブロック３を設けた構成でも構わない。また、図１では、周期構造の単位セルが直方体の形状である場合を示しているが、円柱形状など、他の任意の立体形状でも構わない。
【００１４】
以下、赤外線検出器用の光学フィルタとして、３〜５μｍ帯及び８〜１４μｍ帯という２つの通過波長帯に対応するマルチバンドパス特性を有する光学フィルタを設計する場合について説明する。なお、本発明は、任意の波長帯でのバンドパス特性を有する光学フィルタに適用可能である。
【００１５】
まず、理解を容易にするために、基板２の上面に上部ブロック１を設けた構成について説明する。基板２がＳｉである場合、厳密波結合波解析により、透過光が０次回折成分のみで構成される波長の最小値を求めたものが図３である。
図３は、光学フィルタの構造パラメータＬ（横軸）と、高次回折光を生じない波長（縦軸）との相関を示すグラフである。ここで、単位セルの構造パラメータとして直方体および空間のｘ寸法、ｙ寸法、ｚ寸法をそれぞれ定義するとともに、図３ではＬｘ１＝Ｌｙ１＝ｓｘ１＝ｓｙ１＝Ｌとし、ｄ１＝１．４μｍに設定している。ｄ１＝１．４μｍ程度にすることで長赤外域に透過率のピークを合わせることができる。また、ｄ以外の各構造パラメータを等しくすることによって、基板法線方向に進行する光に対する偏光依存性を抑制することが可能になる。
【００１６】
図３のグラフから、通過波長帯の下限が３μｍである場合、高次回折光の影響が除外できるのは、Ｌが約５００ｎｍ（０．５μｍ）以下（即ち、１μｍ以下の周期構造）であることが分かる。３μｍより長波長の赤外線を入射光として扱う場合、Ｌが５００ｎｍ程度以下の構造の場合、入射光は表面の凹凸により回折されないため、高次の回折光を生じない。つまり従来の薄膜に相当する層と同じ効果を有するようになる。
【００１７】
このように高次回折光を抑制した微細構造体を基板の片面または両面に形成した場合、基板の屈折率より低い実効屈折率を有する微細構造体が存在することになり、透過光に対して低屈折率の薄膜が基板の片面または両面に成膜されている構造と等価となる。その結果、従来の多層膜フィルタに近い光学特性を有する光学フィルタを実現することが可能になる。
【００１８】
図４は、Ｌ＝５００ｎｍの場合の透過率スペクトルを示すグラフである。縦軸は透過率、横軸は波長である。このグラフを見ると、中赤外域（３〜５μｍ帯）と長赤外域（８〜１４μｍ帯）において、透過率が比較的高い窓が形成されていることが分かる。
【００１９】
一般に、任意の波長帯でのバンドパス特性を有する光学フィルタの場合、微細構造体は、通過波長帯の下限より小さい周期構造、好ましくは、下限の１／２以下の周期構造を有することにより、透過光は高次回折光を含まず０次回折光だけになる。その結果、単一材料の使用だけで屈折率分布を構築することが可能になる。また、こうした微細構造体は基板と同じ単一材料で形成できるため、剥離や脱ガス等の問題が起こりにくく、高い信頼性を有する光学フィルタを実現できる。
【００２０】
更に、本実施の形態にかかる光学フィルタ１００では、図２に示すように、光学フィルタ１００の表面に複数の凹部（ナノ細孔）５が周期的に設けられた構造（凹凸構造）となっている。凹部５は、例えば、直径が５０ｎｍ、深さが５０ｎｍの円柱形状であり、周期１００ｎｍで設けられている。凹部５は上部ブロック１の上面、側面、および上部ブロック１の間に露出した基板２の表面に設けられている。
図２では、光学フィルタ１００の上部ブロック１側に凹部５を設けた構造を示したが、上部ブロック１側、下部ブロック３側の片方または双方に形成しても良い。また、凹部５は、上部ブロック１や下部ブロック３の少なくとも側面に形成される。
【００２１】
このように、上部ブロック１等の表面に、更に１００ｎｍレベルの凹部５を設けることにより、光学フィルタ１００への入射光が垂直方向（ｚ軸方向）から傾いた場合の、光学特性の入射角依存性を小さくすることができる。例えば、ｚ軸方向から３０°程度傾いた入射光に対しても、良好な光学特性を示す。
【００２２】
特に、上部ブロック１の形状を例えば円錐形等に変えて光学特性の入射角依存性を小さくした場合には、入射角依存性は小さくなるが、一方で、バンドパス特性が変化するという問題があった。これに対して、上部ブロック１の表面（少なくとも側面）に凹凸構造を設けた本実施の形態にかかる光学フィルタ１００では、上部ブロック１の基本構造は変わらないため、バンドパス特性を変化させることなく入射角依存性を小さくすることが可能となる。
【００２３】
次に、本実施の形態にかかる光学フィルタの製造方法について説明する。まず、図５に示すように、基板２の表面にレジスト４のパターンを形成して、これをマスクとする。Ｌ＝５００ｎｍレベルのパターニングでは、ｉ線ステッパや電子線描画などが用いられる。
【００２４】
次に、図６に示すように、ＩＣＰ−ＲＩＥ（Inductive Coupled Plasma-RIE）等のドライエッチング１０を用いて、基板２の露出エリアに対して設計深さまでエッチングを施す。その後、レジスト４をアセトン等の有機溶剤で溶解したり、アッシングによって除去することによって、微細な周期構造を持つ上部ブロック１が形成される。
【００２５】
基板２の裏面側にも微細構造体を形成する場合、図７〜図９に示すように、表面側の処理と同様に、レジスト４のパターニング、ドライエッチングを用いた設計深さまでエッチング、レジスト４の除去を施すことによって、微細な周期構造を持つ下部ブロック３が形成される。こうして基板２の両面に、基板２と同一材料で形成された上部ブロック１および下部ブロック３が得られる。これらのブロック１、３の材料および空間の面積比率を個別に調整することによって、材料屈折率と空間屈折率の範囲内で任意の実効屈折率を実現できるため、全体として、低屈折率／高屈折率／低屈折率の屈折率分布を構築できる。
【００２６】
基板２の表面と裏面とでレジストパターンの露光位置を合わせたい場合、所定の位置にアライメントマーク等を予め形成すればよい。但し、こうした微細構造体は、透過光に対して薄膜として機能するため、表面パターンと裏面パターンとが位置ずれしていても光学特性上の差異は現れない。
【００２７】
なお、レジスト４のパターニングにおいて、装置や製造コストが比較的高価であるｉ線ステッパや電子線描画の代わりに、アルミニウムの陽極酸化法を用いてもよい。この方法は、ナノメートル周期の規則的な孔の配列が蜂の巣状に自然に形成されるアルミナの自己組織化特性を利用してエッチングマスクを形成するものであり、孔の密度を調節することによって、高次回折光が発生しないような周期構造が容易に得られる。
【００２８】
本実施の形態では、更に、図１０に示すように、基板２の上部ブロック１側を覆うように、アルミニウム膜６をスパッタ法等で形成する。アルミニウム膜６の膜厚は、スパッタにより白濁しない厚さである１００ｎｍ程度が好ましい。なお、図１０〜図１４では、図９に示す光学フィルタ１００の、点線で囲まれた部分Ａのみを示す。
【００２９】
次に、図１１に示すように、アルミニウム膜６の陽極酸化を行う。陽極酸化は、例えば、３％ｗｔ程度のシュウ酸溶液を電解液に用いて、印加電圧は４０Ｖ、印加時間は１０分程度で行う。アルミニウム膜６は、酸化されてアルミナ（酸化アルミニウム）となり、アルミナ中には、ナノメートル周期の規則的な孔７が、蜂の巣状に自然に形成される。孔７は円筒形であり、例えば直径は１０ｎｍ、周期は１００ｎｍである。
【００３０】
次に、図１２に示すように、この試料を５％ｗｔ程度のリン酸溶液に１０分程度浸漬して、アルミナのエッチングを行う。この結果、孔７の直径が５０ｎｍ程度に拡大されてエッチング用の開口部８になると共に、底面のアルミナ（バリア層）が除去され、上部ブロック１や基板２の表面が開口部８中に露出する。これにより開口部８を有するエッチングマスク１６が形成される。
【００３１】
次に、図１３に示すように、ＩＣＰ−ＲＩＥ等により、エッチングマスク１６を用いて上部ブロック１および基板２をエッチングして凹部（ナノ細孔）５を形成する。凹部５は、例えば、直径が５０ｎｍ、深さが５０ｎｍの円筒形状であり、周期は１００ｎｍとなる。
【００３２】
最後に、リン酸溶液等を用いてエッチングマスク１６を選択的に除去し、図２に示すような光学フィルタが完成する。
【００３３】
通常のフォトリソグラフィでは、例えば上部ブロック１の側面のような、凹凸を有する面へのパターン転写は困難であるが、本実施の形態のようにアルミニウムの陽極酸化を用いることにより、上部ブロック１の側面や基板２の表面にも凹部５を形成することが可能となる。
【００３４】
更に、選択的に、図１４に示すように、凹部５を、例えばポリイミド、フォトレジストのような樹脂や、Ａｕ、Ａｇ等の金属からなる充填材９で埋め込んでもよい。充填材９の材料を選択することにより、有効屈折率を任意に選択することが可能となる。凹部５の埋め込みには、樹脂等の直接注入、浸潤、浸漬、めっき等が用いられる。
【符号の説明】
【００３５】
１  上部ブロック、２  基板、３  下部ブロック、４  レジストマスク、５  凹部（ナノ細孔）、６  アルミニウム膜、７  孔、８  開口部、９  充填材、１００  光学フィルタ。
【図１】
2011186096.tif 000004
【図２】
2011186096.tif 000005
【図３】
2011186096.tif 000006
【図４】
2011186096.tif 000007
【図５】
2011186096.tif 000008
【図６】
2011186096.tif 000009
【図７】
2011186096.tif 000010
【図８】
2011186096.tif 000011
【図９】
2011186096.tif 000012
【図１０】
2011186096.tif 000013
【図１１】
2011186096.tif 000014
【図１２】
2011186096.tif 000015
【図１３】
2011186096.tif 000016
【図１４】
2011186096.tif 000017